(57)【要約】  ポリフェニレンエーテル（Ａ）６０〜９５質量％と、  スチレン系樹脂（Ｂ）３５〜０質量％と、  エラストマー成分（Ｃ）１５〜５質量％と、を、含有する樹脂組成物であって、  前記樹脂組成物中において、前記（Ｃ）成分は、分散粒子として存在し、  当該分散粒子の数平均粒子径は０．０４〜０．２５μｍである樹脂組成物。
2014171461.tif 000002
【特許請求の範囲】
【請求項１】
ポリフェニレンエーテル（Ａ）６０〜９５質量％と、
スチレン系樹脂（Ｂ）３５〜０質量％と、
エラストマー成分（Ｃ）１５〜５質量％と、
を、含有する樹脂組成物であって、
前記樹脂組成物中において、前記（Ｃ）成分は、分散粒子として存在し、
当該分散粒子の数平均粒子径は０．０４〜０．２５μｍである樹脂組成物。
【請求項２】
ポリフェニレンエーテル（Ａ）６０〜９５質量％と、
スチレン系樹脂（Ｂ）３５〜０質量％と、
エラストマー成分（Ｃ）１５〜５質量％と、
を、含有する樹脂組成物であって、
前記樹脂組成物中において、前記エラストマー成分（Ｃ）は、分散粒子として存在し、
当該分散粒子の数平均粒子径は０．０４〜０．２５μｍであり、透過型電子顕微鏡観察による実測３９６μｍ２に相当する面積内において、粒子径が１．０μｍを超える前記分散粒子が存在せず、かつ粒子径０．５〜１．０μｍである前記分散粒子が３個以下である、請求項１に記載の樹脂組成物。
【請求項３】
前記エラストマー成分（Ｃ）が、油展されたスチレンブロック−水添共役ジエン化合物ブロック共重合体を含有する、請求項１又は２に記載の樹脂組成物。
【請求項４】
前記エラストマー成分（Ｃ）が、油展量２０〜５０質量％の油展されたスチレンブロック−水添共役ジエン化合物ブロック共重合体を含有する、請求項１乃至３のいずれか一項に記載の樹脂組成物。
【請求項５】
前記エラストマー成分（Ｃ）が、
油展量２０〜５０質量％の油展されたスチレンブロック−水添共役ジエン化合物ブロック共重合体と、オレフィン系エラストマーとを、質量比で（油展量２０〜５０質量％の油展されたスチレンブロック−水添共役ジエン化合物ブロック共重合体：オレフィン系エラストマー）＝９：１〜３：７の比率で含有する、請求項３又は４に記載の樹脂組成物。
【請求項６】
前記スチレンブロック−水添共役ジエン化合物ブロック共重合体１００質量部に対して、１５〜１００質量部のオイルを含有する、請求項３乃至５のいずれか一項に記載の樹脂組成物。
【請求項７】
前記（Ｃ）成分が、スチレンブロック−水添共役ジエン化合物ブロック共重合体及び／又は油展されたスチレンブロック−水添共役ジエン化合物ブロック共重合体と、オレフィン系エラストマーとを、質量比で、（スチレンブロック−水添共役ジエン化合物ブロック共重合体及び／又は油展されたスチレンブロック−水添共役ジエン化合物ブロック共重合体／オレフィン系エラストマー）＝９：１〜３：７の比率で含有し、
前記スチレンブロック−水添共役ジエン化合物ブロック共重合体１００質量部に対して、１５〜１００質量部のオイルを含有する、請求項１乃至６のいずれか一項に記載の樹脂組成物。
【請求項８】
請求項１乃至７のいずれか一項に記載の樹脂組成物を含む、光反射部品用成形品。
【請求項９】
請求項１乃至７のいずれか一項に記載の樹脂組成物を含む、自動車ランプエクステンション用成形品。
【発明の詳細な説明】
【技術分野】
【０００１】
本発明は、樹脂組成物及び成形品に関する。
【背景技術】
【０００２】
ポリフェニレンエーテル樹脂は、機械的物性、電気的特性、耐酸・耐アルカリ性、耐熱性に優れると共に、低比重で、吸水性が低く、かつ寸法安定性が良好である等の多様な特性を有しているため、従来から、家電製品、ＯＡ機器、事務機、情報機器や自動車等の材料として幅広く利用されている。
特に高耐熱性が要求される光反射成形品等の用途においては、ポリフェニレンエーテル樹脂の含有量が高い比率で設計された樹脂組成物の需要が見込まれている。こうした用途においては、高耐熱性の他に、外観特性が良好であることも要求され、更には良好な成形流動性や、実用上十分な耐衝撃性が要求される。【０００３】
ポリフェニレンエーテル樹脂に、実用上十分な耐衝撃性を付与するためには、ゴム強化されたポリスチレン（ハイインパクトポリスチレン）やエラストマー成分を配合する方法が従来から用いられている。
しかし、ゴム強化したポリスチレンを配合する方法においては、樹脂組成物の流動性は低下する傾向があり、また、成形品外観の輝度感が著しく損なわれるという問題を有している。【０００４】
一方、エラストマー成分を配合する方法に関しては、高分子量ＳＥＢＳ（水添スチレン系エラストマー）と結合スチレン含有量の高いＳＥＢＳとを併用配合する技術が提案されている（例えば、特許文献１参照。）。
また、エチレン系エラストマー成分と結合スチレン含有量の高いＳＥＢＳとを併用配合する技術も開示されている（例えば、特許文献２参照。）。
【先行技術文献】
【特許文献】
【０００５】
【特許文献１】特開２００９−１９７１９６号公報
【特許文献２】特開平０８−１５１４９１号公報
【発明の概要】
【発明が解決しようとする課題】
【０００６】
しかし、特許文献１、特許文献２に記載の方法により製造される樹脂組成物においては、未だ実用的な成形材料としての良好な特性が十分に得られていないという問題を有している。【０００７】
そこで、本発明においては、上述した従来技術の問題点にかんがみ、耐衝撃性に優れ、成形体の層状剥離を効果的に防止可能な成形品が得られる樹脂組成物及びその成形品を提供することを目的とする。
【課題を解決するための手段】
【０００８】
本発明者は、上記課題を解決するため鋭意検討を重ねた結果、エラストマー成分の分散状態が樹脂組成物の物性に著しい影響を及ぼしていることに着目し、樹脂組成物の成形品の耐衝撃性と層状剥離防止について検討した結果、ポリフェニレンエーテルを６０〜９５質量％、スチレン系樹脂３５〜０質量％、エラストマー成分１５〜５質量％を含有する、ポリフェニレンエーテルを比較的高濃度に含有する樹脂組成物中において、前記エラストマー成分の分散状態を調整することにより、上記課題を解決できることを見出し、本発明を完成するに至った。
すなわち、本発明は、以下の通りである。【０００９】
〔１〕
ポリフェニレンエーテル（Ａ）６０〜９５質量％と、
スチレン系樹脂（Ｂ）３５〜０質量％と、
エラストマー成分（Ｃ）１５〜５質量％と、
を、含有する樹脂組成物であって、
前記樹脂組成物中において、前記（Ｃ）成分は、分散粒子として存在し、
当該分散粒子の数平均粒子径は０．０４〜０．２５μｍである樹脂組成物。
〔２〕
ポリフェニレンエーテル（Ａ）６０〜９５質量％と、
スチレン系樹脂（Ｂ）３５〜０質量％と、
エラストマー成分（Ｃ）１５〜５質量％と、
を、含有する樹脂組成物であって、
前記樹脂組成物中において、前記エラストマー成分（Ｃ）は、分散粒子として存在し、
当該分散粒子の数平均粒子径は０．０４〜０．２５μｍであり、透過型電子顕微鏡観察による実測３９６μｍ２に相当する面積内において、粒子径が１．０μｍを超える前記分散粒子が存在せず、かつ粒子径０．５〜１．０μｍである前記分散粒子が３個以下である、前記〔１〕に記載の樹脂組成物。
〔３〕
前記エラストマー成分（Ｃ）が、油展されたスチレンブロック−水添共役ジエン化合物ブロック共重合体を含有する、前記〔１〕又は〔２〕に記載の樹脂組成物。
〔４〕
前記エラストマー成分（Ｃ）が、油展量２０〜５０質量％の油展されたスチレンブロック−水添共役ジエン化合物ブロック共重合体を含有する、前記〔１〕乃至〔３〕のいずれか一に記載の樹脂組成物。
〔５〕
前記エラストマー成分（Ｃ）が、
油展量２０〜５０質量％の油展されたスチレンブロック−水添共役ジエン化合物ブロック共重合体と、オレフィン系エラストマーとを、質量比で（油展量２０〜５０質量％の油展されたスチレンブロック−水添共役ジエン化合物ブロック共重合体：オレフィン系エラストマー）＝９：１〜３：７の比率で含有する、前記〔３〕又は〔４〕に記載の樹脂組成物。
〔６〕
前記スチレンブロック−水添共役ジエン化合物ブロック共重合体１００質量部に対して、１５〜１００質量部のオイルを含有する、前記〔３〕乃至〔５〕のいずれか一に記載の樹脂組成物。
〔７〕
前記（Ｃ）成分が、スチレンブロック−水添共役ジエン化合物ブロック共重合体及び／又は油展されたスチレンブロック−水添共役ジエン化合物ブロック共重合体と、オレフィン系エラストマーとを、質量比で、（スチレンブロック−水添共役ジエン化合物ブロック共重合体及び／又は油展されたスチレンブロック−水添共役ジエン化合物ブロック共重合体／オレフィン系エラストマー）＝９：１〜３：７の比率で含有し、
前記スチレンブロック−水添共役ジエン化合物ブロック共重合体１００質量部に対して、１５〜１００質量部のオイルを含有する、前記〔１〕乃至〔６〕のいずれか一に記載の樹脂組成物。
〔８〕
前記〔１〕乃至〔７〕のいずれか一に記載の樹脂組成物を含む、光反射部品用成形品。
〔９〕
前記〔１〕乃至〔７〕のいずれか一に記載の樹脂組成物を含む、自動車ランプエクステンション用成形品。
【発明の効果】
【００１０】
本発明によれば、耐衝撃性と層状剥離防止効果に優れている成形品が得られる樹脂組成物及びその成形品を提供できる。
【図面の簡単な説明】
【００１１】
【図１】本実施形態の自動車ランプエクステンション用成形品を具備する自動車ランプの概略図を示す。
【図２】エラストマー成分（図２中、黒色の部分）の粒子が、下記（i）〜（iii）の条件を満たす分散状態である樹脂組成物の一例の電子顕微鏡写真を示す。  （i）数平均粒子径が０．０４〜０．２５μｍである。  （ii）３９６μｍ２の面積内において粒子径が１．０μｍを超える粒子が無い。  （iii）３９６μｍ２の面積内において粒子径が０．５〜１．０μｍである粒子が３個以下である。
【図３】エラストマー成分（図３中、黒色の部分）の粒子が、下記（i）〜（iii）の少なくとも一の条件を満たさない分散状態である樹脂組成物の一例の電子顕微鏡写真を示す。  （i）数平均粒子径が０．０４〜０．２５μｍである。  （ii）３９６μｍ２の面積内において粒子径が１．０μｍを超える粒子が無い。  （iii）３９６μｍ２の面積内において粒子径が０．５〜１．０μｍである粒子が３個以下である。
【発明を実施するための形態】
【００１２】
以下、本発明を実施するための形態（以下、「本実施形態」と言う。）について詳細に説明する。本発明は、以下の記載に限定されるものではなく、その要旨の範囲内で種々変形して実施できる。
【００１３】
〔樹脂組成物〕
本実施形態の樹脂組成物は、ポリフェニレンエーテル（Ａ）６０〜９５質量％と、スチレン系樹脂（Ｂ）３５〜０質量％と、エラストマー成分（Ｃ）１５〜５質量％とを含有する樹脂組成物である。
本実施形態の樹脂組成物において、前記エラストマー成分（Ｃ）は、分散粒子として存在し、当該分散粒子の数平均粒子径は０．０４〜０．２５μｍである。
【００１４】
また、前記（Ｃ）成分が前記樹脂組成物中において、分散粒子よりなる分散相を形成しており、その分散粒子は、透過型電子顕微鏡観察による実測３９６μｍ２に相当する面積内において、粒子径が１．０μｍを超える分散粒子が存在しないことが好ましく、かつ粒子径０．５〜１．０μｍの範囲内にある分散粒子が３個以下であることが好ましい。
本実施形態の樹脂組成物中におけるエラストマー成分（Ｃ）の分散状態においては、下記において詳述する。
【００１５】
（ポリフェニレンエーテル（Ａ））
本実施形態の樹脂組成物は、ポリフェニレンエーテル（Ａ）（本明細書中、（Ａ）成分と記載する場合もある。）を含有する。
ポリフェニレンエーテル（Ａ）の還元粘度は、０．２５〜０．５５ｄｌ／ｇの範囲が好ましい。より好ましくは０．２５〜０．４５ｄｌ／ｇで、さらにより好ましくは０．３０〜０．４２ｄｌ／ｇの範囲である。
ポリフェニレンエーテル（Ａ）の還元粘度は、十分な機械物性の観点から０．２５ｄｌ／ｇ以上であることが好ましく、成形加工性と成形品の輝度感との観点から０．５５ｄｌ／ｇ以下であることが好ましい。
なお、ポリフェニレンエーテル（Ａ）の還元粘度は、クロロホルム溶媒を用いて３０℃の温度条件下で、０．５ｇ／ｄｌ溶液で測定することができる。
【００１６】
ポリフェニレンエーテル（Ａ）は、下記一般式（１）及び／又は（２）の繰り返し単位を有し、構成単位が一般式（１）又は（２）からなる単独重合体（ホモポリマー）、あるいは共重合体（コポリマー）であることが好ましい。
【００１７】
【化１】
2014171461.tif 000003
【００１８】
【化２】
2014171461.tif 000004
【００１９】
上記一般式（１）、（２）中、Ｒ１、Ｒ２、Ｒ３、Ｒ４、Ｒ５及びＲ６は、それぞれ独立して、炭素数１〜４のアルキル基、炭素数６〜１２のアリール基、ハロゲン及び水素等の一価の残基からなる群より選ばれるいずれかである。但しＲ５及びＲ６が同時に水素である場合を除く。
また、前記アルキル基の好ましい炭素数は１〜３であり、前記アリール基の好ましい炭素数は６〜８であり、前記一価の残基の中でも水素が好ましい。
なお、上記一般式（１）、（２）における繰り返し単位数については、ポリフェニレンエーテル（Ａ）の分子量分布により様々であるため、特に制限されることはない。
【００２０】
ポリフェニレンエーテル（Ａ）のうち、単独重合体としては、以下に限定されるものではないが、例えば、ポリ（２，６−ジメチル−１，４−フェニレン）エーテル、ポリ（２−メチル−６−エチル−１，４−フェニレン）エーテル、ポリ（２，６−ジエチル−１，４−フェニレン）エーテル、ポリ（２−エチル−６−ｎ−プロピル−１，４−フェニレン）エーテル、ポリ（２，６−ジ−ｎ−プロピル−１，４−フェニレン）エーテル、ポリ（２−メチル−６−ｎ−ブチル−１，４−フェニレン）エーテル、ポリ（２−エチル−６−イソプロピル−１，４−フェニレン）エーテル、ポリ（２−メチル−６−クロロエチル−１，４−フェニレン）エーテル、ポリ（２−メチル−６−ヒドロキシエチル−１，４−フェニレン）エーテル及びポリ（２−メチル−６−クロロエチル−１，４−フェニレン）エーテル等が挙げられる。
特に、原料入手の容易性及び加工性の観点から、ポリ（２，６−ジメチル−１，４−フェニレン）エーテルが好ましい。
【００２１】
ポリフェニレンエーテル（Ａ）のうち、共重合体としては、以下に限定されるものではないが、例えば、２，６−ジメチルフェノールと２，３，６−トリメチルフェノールとの共重合体、２，６−ジメチルフェノールとｏ−クレゾールとの共重合体、及び２，３，６−トリメチルフェノールとｏ−クレゾールとの共重合体といった、ポリフェニレンエーテル構造を主体とするものが挙げられる。
特に、原料入手の容易性及び加工性の観点から、２，６−ジメチルフェノールと２，３，６−トリメチルフェノールとの共重合体が好ましく、物性改良の観点から２，６−ジメチルフェノール９０〜７０質量％と２，３，６−トリメチルフェノール１０〜３０質量％との共重合体がより好ましい。
【００２２】
上述した各種ポリフェニレンエーテル（Ａ）は、一種単独で用いてもよく、２種以上併用してもよい。
【００２３】
ポリフェニレンエーテル（Ａ）は、ポリフェニレンエーテル（Ａ）の耐熱性が低下しすぎない程度であれば、上記一般式（１）、（２）以外のフェニレンエーテル単位を部分構造として含んでいてもよい。
前記一般式（１）、（２）以外のフェニレンエーテル単位としては、以下に限定されるものではないが、例えば、特開平０１−２９７４２８号公報及び特開昭６３−３０１２２２号公報に記載されている、２−（ジアルキルアミノメチル）−６−メチルフェニレンエーテル単位や、２−（Ｎ−アルキル−Ｎ−フェニルアミノメチル）−６−メチルフェニレンエーテル単位が挙げられる。
【００２４】
また、ポリフェニレンエーテル（Ａ）は、ポリフェニレンエーテルの主鎖中にジフェノキノン等が少量結合していてもよい。
さらに、ポリフェニレンエーテル（Ａ）は、ポリフェニレンエーテルの一部又は全部を、アシル官能基と、カルボン酸、酸無水物、酸アミド、イミド、アミン、オルトエステル、ヒドロキシ及びカルボン酸アンモニウム塩よりなる各種の官能基群から選択される１種以上と、を含む官能化剤と反応（変性）させることによって官能化ポリフェニレンエーテルに置き換えた構成を有していてもよい。
【００２５】
ポリフェニレンエーテル（Ａ）の、重量平均分子量Ｍｗと数平均分子量Ｍｎとの比（Ｍｗ／Ｍｎ値）は、好ましくは２．０〜５．５であり、より好ましくは２．５〜４．５、さらにより好ましくは３．０〜４．５である。
前記ポリフェニレンエーテル（Ａ）のＭｗ／Ｍｎ値は、本実施形態の樹脂組成物の成形加工性の観点から２．０以上が好ましく、樹脂組成物の機械物性の観点から５．５以下が好ましい。
ここで、重量平均分子量Ｍｗ及び数平均分子量Ｍｎは、ＧＰＣ（ゲルパーミエーションクロマトグラフィー）測定による、ポリスチレン換算分子量から得られる。
【００２６】
本実施形態の樹脂組成物におけるポリフェニレンエーテル（Ａ）の含有量は、樹脂組成物１００質量％中において、６０〜９５量％の範囲内である。好ましくは７０〜９０質量％、より好ましくは７０〜８５質量％の範囲内である。
ポリフェニレンエーテル（Ａ）の含有量は、本実施形態の樹脂組成物を光反射部品用成形品用途とすることを考慮して、耐熱性の観点から６０質量％以上とし、良好な成形流動性を得る観点から９５質量％以下とする。
【００２７】
（スチレン系樹脂（Ｂ））
本実施形態の樹脂組成物においては、前記ポリフェニレンエーテル（Ａ）と組み合わせる成分として、スチレン系樹脂（Ｂ）（本明細書中、（Ｂ）成分と記載する場合もある。）を用いることができる。
当該スチレン系樹脂（Ｂ）は、特に限定されず、公知のものを用いることができる。
例えば、スチレン系化合物の単独重合体、スチレン系化合物と当該スチレン系化合物と共重合可能な化合物とを、ゴム質重合体存在下又は非存在下で重合して得られる共重合体が挙げられる。
前記スチレン系化合物としては、以下に限定されるものではないが、例えば、スチレン、α−メチルスチレン、２，４−ジメチルスチレン、モノクロロスチレン、ｐ−メチルスチレン、ｐ−ｔｅｒｔ−ブチルスチレン、エチルスチレン等が挙げられる。特に、原材料の実用性の観点から、スチレンが好ましい。
前記スチレン系化合物と共重合可能な化合物としては、以下に限定されるものではないが、例えば、メチルメタクリレート、エチルメタクリレート等のメタクリル酸エステル類；アクリロニトリル、メタクリロニトリル等の不飽和ニトリル化合物類；無水マレイン酸等の酸無水物等が挙げられる。
スチレン系樹脂（Ｂ）としては、ゴム強化されていないスチレン系樹脂が成形品の外観、特に良好な輝度感を得る観点から好ましい。
【００２８】
スチレン系樹脂（Ｂ）の含有量は、本実施形態の樹脂組成物１００質量％中において、３５〜０質量％の範囲内である。好ましくは３０〜５質量％であり、より好ましくは２０〜１０質量％の範囲内である。
スチレン系樹脂（Ｂ）を添加することにより、本実施形態の樹脂組成物において、成形流動性改良の効果が得られる。また、自動車ランプエクステンション成形品等の光反射部品用途の成形品に必要とされる耐熱性を確保する観点から、スチレン系樹脂（Ｂ）の含有量は、本実施形態の樹脂組成物１００質量％中３５質量％以下であるものとする。
【００２９】
（エラストマー成分（Ｃ））
本実施形態の樹脂組成物は、エラストマー成分（Ｃ）（以下、（Ｃ）成分と記載する場合もある。）を含有する。
本実施形態の樹脂組成物が、エラストマー成分（Ｃ）を含有することにより、耐衝撃性の向上が図られる。
エラストマー成分（Ｃ）としては、公知のものを用いることができ、特に限定されないが、（Ａ）成分との混和性及び耐熱性の観点から、スチレンブロックと水素添加された共役ジエン化合物ブロックとを有するブロック共重合体（以下、「スチレンブロック−水添共役ジエン化合物ブロック共重合体」と記載する場合もある。）を含むことが好ましい。
前記共役ジエン化合物ブロックは、熱安定性の観点から、水素添加率５０％以上であることが好ましく、より好ましくは８０％以上、さらに好ましくは９５％以上である。
【００３０】
前記共役ジエン化合物ブロックとしては、以下に限定されるものではないが、例えば、ポリブタジエン、ポリイソプレン、ポリ（エチレン・ブチレン）、ポリ（エチレン・プロピレン）及びビニル−ポリイソプレンが挙げられる。前記共役ジエン化合物ブロックは１種単独で用いてもよく、２種以上を組み合わせて用いてもよい。
【００３１】
ブロック共重合体を構成する繰り返し単位の配列の様式は、リニアタイプでもラジアルタイプでもよい。
また、ポリスチレンブロック及びゴム中間ブロックにより構成されるブロック構造は二型、三型及び四型のいずれであってもよい。中でも、本実施形態に所望の効果を十分に発揮し得る観点から、好ましくは、ポリスチレン−ポリ（エチレン・ブチレン）−ポリスチレン構造で構成される三型のリニアタイプのブロック共重合体である。
なお、共役ジエン化合物ブロック中には、耐衝撃性付与の観点から３０質量％を超えない範囲でブタジエン単位が含まれてもよい。
【００３２】
前記エラストマー成分（Ｃ）は、耐衝撃性改良の観点から、重量平均分子量Ｍｗが５００００〜３０００００の範囲であることが好ましく、より好ましくは７００００〜２８００００であり、さらに好ましくは１０００００〜２５００００である。十分な耐衝撃性付与の観点から、５００００以上であることが好ましく、成形体の流動性、外観保持、混和性の観点から３０００００以下であることが好ましい。
前記エラストマー成分（Ｃ）がスチレンブロック−水添共役ジエン化合物ブロック共重合体を含む場合、当該スチレンブロック−水添共役ジエン化合物ブロック共重合体の結合スチレン量は２０〜８０質量％の範囲であることが好ましく、より好ましくは３０〜６０質量％であり、さらに好ましくは３０〜４５質量％である。混和性の観点から前記スチレン量は２０質量％以上であることが好ましく、耐衝撃性付与の観点から９０％以下であることが好ましい。
【００３３】
エラストマー成分（Ｃ）は、本実施形態の成形品の外観改良及び成形流動性改良の観点から、油展されたエラストマー成分を含有することが好ましく、油展されたスチレンブロック−水添共役ジエン化合物ブロック共重合体を含有することがより好ましい。
ここで、油展されたエラストマー成分とは、後述する所定のオイル成分が添加されたエラストマー成分を言う。
【００３４】
エラストマー成分（Ｃ）が、油展されたスチレンブロック−水添共役ジエン共重合体を含有する場合、当該油展されたスチレンブロック−水添共役ジエン共重合体は、樹脂組成物中でのエラストマー分散性と耐衝撃性の観点から、油展量が２０〜５０質量％であることが好ましい。より好ましくは２０〜４０質量％であり、さらに好ましくは２５〜３５質量％である。
【００３５】
ここでオイル成分とは、パラフィン系、ナフテン系、アロマ系のプロセスオイルや、流動パラフィン等の鉱物油、ヒマシ油等の、一般にゴムの軟化剤として用いられているオイルが挙げられる。これらのオイル成分は、単独で用いてもよく、２種以上を組み合わせて用いてもよい。
前記オイル成分は、エラストマー成分、例えば前記スチレンブロック−水添共役ジエン化合物ブロック共重合体の製造時に、予め、当該共重合体中に含ませておいてもよいし、前記スチレンブロック−水添共役ジエン化合物ブロック共重合体の押出機等による溶融混練時に添加して含有させてもよい。
【００３６】
エラストマー成分（Ｃ）の分散性の観点及びオイルブリード防止の観点から、本実施形態の樹脂組成物は、前記エラストマー成分、例えばスチレンブロック−水添共役ジエン化合物ブロック共重合体１００質量部に対して、オイル成分を、１５〜１００質量部含有することが好ましく、１５〜７０質量部含有することが好ましく、２０〜５５質量部含有することが好ましい。
【００３７】
エラストマー成分（Ｃ）として高分子量タイプ（Ｍｗ２０００００〜３０００００）のスチレンブロック−水添共役ジエン化合物ブロック共重合体を用いる場合、単独では樹脂組成物中での混和性が十分でなく、成形品に層剥離を生じるおそれがある。
このため、中程度の分子量タイプ（Ｍｗ６００００〜１５００００）で、結合スチレン量が５０〜８０質量％のスチレンブロック−水添共役ジエン化合物ブロック共重合体や、油展したスチレンブロック−水添共役ジエン化合物ブロック共重合体を併用することが好ましい。
前記結合スチレン量５０〜８０質量％の中分子量タイプのスチレンブロック−水添共役ジエン化合物ブロック共重合体及び／又は油展したスチレンブロック−水添共役ジエン化合物ブロック共重合体と、高分子量タイプのスチレンブロック−水添共役ジエン化合物ブロック共重合体との併用比率は、質量比で（結合スチレン量５０〜８０質量％の中分子量タイプのスチレンブロック−水添共役ジエン化合物ブロック共重合体及び／又は油添したスチレンブロック−水添共役ジエン化合物ブロック共重合体：高分子量タイプのスチレンブロック−水添共役ジエン化合物ブロック共重合体）＝９：１〜３：７の範囲が好ましく、より好ましくは７：３〜５：５の範囲内である。
【００３８】
エラストマー（Ｃ）としては、上述したスチレンブロック−水添共役ジエン化合物ブロック共重合体の他のエラストマー成分も用いることができる。当該他のエラストマー成分としては、例えば、オレフィン系エラストマーが挙げられる。
オレフィン系エラストマーとしては、以下に限定されるものではないが、例えば、エチレン系の共重合体が挙げられる。具体的には、エチレン−オクテン共重合体等のエチレン−α−オレフィン共重合体、エチレン−アクリル酸メチル、エチレン−アクリル酸エチル、エチレン−メタクリル酸メチル、エチレン−メタクリル酸エチル等のエチレン−（メタ）アクリル酸アルキル共重合体等が挙げられる。
【００３９】
前記オレフィン系エラストマーとして上記エチレン系の共重合体を用いる場合、当該エチレン系の共重合体における共重合比は、エチレン成分／当該エチレンと共重合可能な成分＝（６０〜９５）／（４０〜５）質量％の範囲が好ましく、より好ましくは（６５〜９０）／（３５〜１０）質量％であり、さらに好ましくは（７０〜８５）／（３０〜１５）質量％の範囲内である。
前記スチレンブロック−共役ジエン化合物ブロック共重合体との混和性、耐熱性、及び機械物性等の改良の観点から、エチレン成分／当該エチレンと共重合可能な成分＝（６０〜９５）／（４０〜５）質量％の共重合比であることが好ましい。
【００４０】
本実施形態の樹脂組成物は、前記（Ｃ）成分が、スチレンブロック−水添共役ジエン化合物ブロック共重合体及び／又は油展されたスチレンブロック−水添共役ジエン化合物ブロック共重合体と、オレフィン系エラストマーとを、質量比で、（スチレンブロック−水添共役ジエン化合物ブロック共重合体及び／又は油展されたスチレンブロック−水添共役ジエン化合物ブロック共重合体／オレフィン系エラストマー）＝９：１〜３：７の比率で含有し、
前記スチレンブロック−水添共役ジエン化合物ブロック共重合体１００質量部に対して、１５〜１００質量部のオイルを含有することが好ましく、１５〜７０質量部がより好ましく、２０〜５５質量部がさらに好ましい。
【００４１】
（Ｃ）成分として、前記オレフィン系エラストマーを本実施形態の樹脂組成物中に単独で配合した場合、樹脂組成物中での混和性が十分でなく、成形品に層剥離を生じるおそれがある。このため、中程度の分子量タイプ（Ｍｗ６００００〜１５００００）で、結合スチレン量が５０〜８０質量％のスチレンブロック−水添共役ジエン化合物ブロック共重合体や、油展したスチレンブロック−水添共役ジエン化合物ブロック共重合体を併用することが好ましい。
前記結合スチレン量が５０〜８０質量％のスチレンブロック−水添共役ジエン化合物ブロック共重合体及び／又は油展したスチレンブロック−水添共役ジエン化合物ブロックと、前記オレフィン系エラストマーとの併用比率は、質量比で（結合スチレン量が５０〜８０質量％のスチレンブロック−水添共役ジエン化合物ブロック共重合体及び／又は油展したスチレンブロック−水添共役ジエン化合物ブロック：オレフィン系エラストマー）＝９：１〜３：７の範囲が好ましく、より好ましくは７：３〜５：５の範囲内である。
【００４２】
本実施形態の樹脂組成物において、エラストマー成分（Ｃ）は、分散粒子よりなる分散相を形成している。
エラストマー成分（Ｃ）の分散粒子の平均粒子径は、数平均粒子径が０．０４〜０．２５μｍであり、好ましくは０．０６〜０．２３μｍ、より好ましくは０．０８〜０．２２μｍである。樹脂組成物の十分な耐衝撃性保持の観点から０．０４μｍ以上とし、成形品の外観保持の観点から０．２５μｍ以上とする。
また、本実施形態の樹脂組成物は、透過型電子顕微鏡による拡大観察における実測３９６μｍ２に相当する面積内において、粒子径が１．０μｍを超える大きさの前記分散粒子が存在しないことが好ましく、かつ粒子径０．５〜１．０μｍの範囲内にある分散粒子の個数が３個以下であることが好ましい。
【００４３】
本実施形態の樹脂組成物中のエラストマー成分（Ｃ）の分散粒子の数平均粒子径、最大粒子径、及び粒子径０．５〜１．０μｍの範囲の分散粒子の個数は、本実施形態の樹脂組成物のペレット又は成形品のコア層（中層）部を、電子顕微鏡を用いて拡大観察することにより測定することができる。
エラストマー成分（Ｃ）の分散粒子の数平均粒子径は、具体的には、樹脂組成物のペレット又は成形品のコア層部の、樹脂の流動方向面の断面の切片をルテニウムで染色した後、透過型電子顕微鏡で撮影視野を変えて５００００倍の倍率で拡大撮影し、当該撮影された写真５枚を用いて、各々の写真から無作為に１００個（計５００個）の分散粒子を選択し、これらを用いて測定することができる。
エラストマー成分（Ｃ）の分散粒子の最大粒子径、及び上記所定の面積内における粒子径０．５〜１．０μｍの範囲の分散粒子の個数は、上記と同様にして、樹脂組成物のペレット又は成形品のコア層部の、樹脂の流動方向面の断面の切片をルテニウムで染色した後、透過型電子顕微鏡で撮影視野を変えて５００００倍の倍率で拡大撮影し、当該撮影された写真２５枚を用いて、実測３９６μｍ２に相当する面積内から算出することができる。
【００４４】
上述した分散形態を達成することが可能であれば、エラストマー成分（Ｃ）の具体的な材料は適宜選択することができ、例えば、スチレンブロック−水添共役ジエン化合物ブロック共重合体を１種単独で用いてもよく、その他の公知のエラストマー成分と２種以上適宜組み合わせて用いてもよい。
【００４５】
本実施形態の樹脂組成物において、所望のエラストマー成分（Ｃ）の分散形態を達成するために好適なエラストマー成分（Ｃ）は、油展したスチレンブロック−水添共役ジエン化合物ブロック共重合体を含有するエラストマー成分であり、さらには、油展量２０〜５０質量％の油添されたスチレンブロック−水添共役ジエン化合物ブロック共重合体と、オレフィン系エラストマーとを、質量比で（油展量２０〜５０質量％の油展されたスチレンブロック−水添共役ジエン化合物ブロック共重合体：オレフィン系エラストマー）＝９：１〜３：７の比率で併用したエラストマー成分である。
【００４６】
エラストマー成分（Ｃ）の含有量は、本実施形態の樹脂組成物１００質量％中において、１５〜５質量％の範囲内である。好ましくは１２〜５質量％、より好ましくは１２〜７質量％の範囲内である。
エラストマー成分（Ｃ）の含有量は、自動車ランプエクステンション成形品等の光反射部品として要求される耐衝撃性を得る観点から、５質量％以上とし、耐熱性及び剛性保持の観点から１５質量％以下とする。
【００４７】
（その他の材料）
本実施形態の樹脂組成物においては、耐熱性、機械物性、成形品の表面外観及び輝度感等を著しく低下させない範囲において、熱安定剤、酸化防止剤、紫外線吸収剤、帯電防止剤、滑剤、離型剤等の各種添加剤を、前記（Ａ）、（Ｂ）、（Ｃ）成分の合計量１００質量部に対して、それぞれ０．００１〜３質量部の割合で含有することが好ましい。より好ましくは０．０１〜０．５質量部であり、さらにより好ましくは０．２〜０．５質量部の範囲内である。
これらの添加剤は、十分な添加効果発現の観点から０．００１質量部以上とすることが好ましく、十分な成形品外観および物性保持の観点から３質量部以下とすることが好ましい。
本実施形態の樹脂組成物を成形した成形品の輝度感を実用上十分に保持する観点から、本実施形態の樹脂組成物は、強化剤としての無機フィラーは極力含まないことが好ましい。
当該無機フィラーの含有量は、前記（Ａ）、（Ｂ）、（Ｃ）成分の合計量１００質量部に対して、０〜１質量部であることが好ましく、０〜０．５質量部であることがより好ましい。
強化剤としての無機フィラーは、一般的に、熱可塑性樹脂の補強に用いられるものであり、例えば、ガラス繊維、炭素繊維、フレーク状ガラス、タルク、マイカ等が挙げられる。
【００４８】
本実施形態の樹脂組成物は、軽量化による環境負荷低減化効果と、実用上十分な耐熱性、機械強度、及び成形品外観特性等を保持する観点から、比重が１．００〜１．１２の範囲内であることが好ましい。より好ましくは、１．０４〜１．１０の範囲内であり、さらに好ましくは１．０５〜１．０８の範囲内である。
【００４９】
〔樹脂組成物の製造方法〕
本実施形態の樹脂組成物は、（Ａ）成分、（Ｂ）成分、（Ｃ）成分、及び必要に応じて、前記その他の材料を、溶融混練することにより製造することができる。
本実施形態の樹脂組成物を製造するための溶融混練の条件については、（Ｃ）成分が樹脂組成物中において、上述した分散形態に調整される条件を選択すればよい。
なお、（Ｃ）成分として、油展したスチレンブロック−水添共役ジエン化合物ブロック共重合体のペレットを使用して、押出機を用いて樹脂組成物を溶融混練して大量に生産する場合は、ゴム弾性が高く、他の原材料成分と混合し難く、ペレットが分級するおそれがあるため、他の原料とは分けて、別途単独フィードすることが好ましい。
【００５０】
本実施形態の樹脂組成物の製造工程においては、製造効率の観点から、スクリュー径２５〜９０ｍｍの二軸押出機を用いることが好ましい。
例えば、ＴＥＭ５８ＳＳ二軸押出機（東芝機械社製、バレル数１３、スクリュー径５８ｍｍ、Ｌ／Ｄ＝５３）；ニーディングディスクＬ：２個、ニーディングディスクＲ：１４個、及びニーディングディスクＮ：２個を有するスクリューパターン）を用いた場合に、シリンダー温度２７０〜３３０℃、スクリュー回転数１５０〜８００ｒｐｍ、押出レート１００〜６００ｋｇ／ｈ、及びベント真空度１１．０〜１．０ｋＰａの条件で溶融混練する方法が好適な方法として挙げられる。
ここで、前記「Ｌ」は、押出機の「スクリューバレル長さ」であり、前記「Ｄ」は「スクリューバレルの直径」である。
【００５１】
（Ｃ）成分として、高分子量タイプ（Ｍｗ２０００００〜３０００００）のスチレンブロック−水添共役ジエン化合物ブロック共重合体を、結合スチレン量５０〜８０質量％の中程度の分子量タイプ（Ｍｗ６００００〜１５００００）のスチレンブロック−水添共役ジエン化合物ブロック共重合体及び／又は油展したスチレンブロック−水添共役ジエン化合物ブロック共重合体と併用して用いる場合や、オレフィン系エラストマーに、前記の結合スチレン量５０〜８０質量％の中程度の分子量タイプのスチレンブロック−水添共役ジエン化合物ブロック共重合体を併用して用いる場合、通常行われる押出条件では、前記高分子量タイプのスチレンブロック−水添共役ジエン化合物ブロック共重合体成分や前記オレフィン系エラストマー成分の、樹脂組成物中における分散性が十分に得られないおそれがあり、成形品の外観に曇りや、フローマーク等の不具合を生じるおそれがあるため、押出レートを通常より低めに設定して、さらに押出機のスクリュー回転数を通常よりも高めに設定して溶融混練することが好ましい。
前記ＴＥＭ５８ＳＳの二軸押出機を使用する場合、押出レートは１００〜３００ｋｇ／ｈとすることが好ましく、スクリュー回転数は５００〜８００ｒｐｍとすることが好ましい。より好ましくは押出レート１５０〜２５０ｋｇ／ｈ、スクリュー回転数５５０〜７００ｒｐｍである。樹脂成分の熱劣化による物性低下抑制の観点から、押出レートは１００ｋｇ／ｈ以上とし、スクリュー回転数は８００ｒｐｍ以下とすることが好ましく、成形品の外観特性改良の観点から、押出レートは３００ｋｇ／ｈ以下とし、スクリュー回転数は５００ｒｐｍ以上とすることが好ましい。
【００５２】
本実施形態の樹脂組成物を、大型の二軸押出機（スクリュー径４０〜９０ｍｍ）を用いて製造する場合、押出樹脂ペレット中に、押出時に生じた、前記ポリフェニレンエーテル（Ａ）から生じるゲルや炭化物が混入することによって、成形品表面の外観特性や輝度感を低下させるおそれがある点に注意することが必要である。
かかる点に鑑み、前記ポリフェニレンエーテル（Ａ）を最上流（トップフィード）の原料投入口から投入して、最上流投入口におけるシューター内部の酸素濃度を１５容量％以下に設定しておくことが好ましい。より好ましくは酸素濃度を８容量％以下とし、さらに好ましくは酸素濃度を１容量％以下とする。
前記酸素濃度は、原料貯蔵ホッパー内を十分に窒素置換して、原料貯蔵ホッパーから前記二軸押出機の原料投入口までの、フィードライン中に、空気の出入りがないように密閉した上で、窒素フィード量を調節し、ガス抜き口の開度を調節することにより、制御することができる。
【００５３】
〔成形品〕
本実施形態の樹脂組成物からなる成形品は、上述の樹脂組成物を成形することにより得ることができる。
樹脂組成物の成形方法としては、特に限定されるものではないが、例えば、射出成形、押出成形、真空成形及び圧空成形等の方法が好適に挙げられ、特に成形品の外観特性及び輝度感の観点から、射出成形が好ましい。
【００５４】
本実施形態の成形品は、耐熱性、耐衝撃性、及び剥離防止効果等の機械物性に優れ、エラストマー成分（Ｃ）において、所定の分散特性を有するように特定することにより、成形品表面の外観特性に著しく優れたものとすることができる。これにより、プロジェクターや各種照明器具等の光反射部品用成形品や、自動車のランプリフレクター部品や、自動車ランプエクステンション用の各種成形品等に好適に用いることができる。中でも自動車ランプエクステンション用成形品が好ましい。
図１に、本実施形態の成形品としての自動車ランプエクステンションを具備する自動車ヘッドランプの概略構成図を示す。
図１に示すように、自動車ヘッドランプは、自動車の外装の内側に位置するハウジング１と、自動車の外装面側に位置するフロントレンズ２とを有し、かつ、これらによって囲まれる領域内に、リフレクター５が近傍に配置されている光源３と、エクステンション４とが配置された構成を有している。図１中の破線の矢印は、自動車ヘッドランプの構成部材が組み合わされるときの位置関係を示している。
光源３から発せられ、かつリフレクター５により反射された光は、エクステンション４によってさらに反射され、フロントレンズ２から自動車の外部へと発せられる。
【実施例】
【００５５】
以下、本発明について、具体的な実施例及び比較例を挙げて説明するが、本発明はこれらに限定されるものではない。【００５６】
実施例及び比較例に用いた物性の測定方法及び原材料を以下に示す。
〔物性の測定方法〕
（１．荷重たわみ温度（ＤＴＵＬ））
実施例及び比較例により製造した樹脂組成物のペレットを、１２０℃の熱風乾燥機中で３時間乾燥した。
乾燥後の樹脂組成物を用いて、ＩＳＯ物性試験片金型を備え付けた射出成形機（ＩＳ−８０ＥＰＮ、東芝機械社製）により、シリンダー温度３２０℃、金型温度１２０℃、射出圧力５０ＭＰａ（ゲージ圧）、射出速度２００ｍｍ／ｓｅｃ、射出時間／冷却時間＝２０ｓｅｃ／２０ｓｅｃに設定し、ＩＳＯ３１６７、多目的試験片Ａ型のダンベル成形片を成形した。得られた多目的試験片Ａ型のダンベル成形片を切断して、８０ｍｍ×１０ｍｍ×４ｍｍの試験片を作製した。当該試験片用いて、ＩＳＯ７５に準拠し、フラットワイズ法、１．８２ＭＰａで荷重たわみ温度（ＤＴＵＬ）を測定した。
評価基準としては、ＤＴＵＬが高い値であるほど、耐熱性が優れていると判定した。【００５７】
（２．流動性（ＭＦＲ））
実施例及び比較例により製造した樹脂組成物のペレットを、１２０℃の熱風乾燥機中で３時間乾燥した。乾燥後、メルトインデクサー（Ｐ−１１１、東洋精機製作所社製）を用いて、シリンダー設定温度２８０℃、１０ｋｇ荷重にて、ＭＦＲ（メルトフローレート）を測定した。
評価基準としては、ＭＦＲが高い値であるほど、流動性が良好であると判定した。【００５８】
（３．シャルピー衝撃強度（耐衝撃性））
上記１．で得られた８０ｍｍ×１０ｍｍ×４ｍｍの試験片５本にノッチを入れて、ＩＳＯ１７９に準拠し、シャルピー衝撃強度を測定した。
評価基準としては、測定値が高い値であるほど、耐衝撃性に優れていると判定した。【００５９】
（４．成形外観（曇り感））
上記１．で製造したＩＳＯ３１６７、多目的試験片Ａ型ダンベル成形片のデッド側掴み部分を目視で観察して、成形片の表面の曇り感の有無を、○（曇り感が無く良好）、×（曇り感があり不良）の２段階で評価した。
曇り感がある成形片の表面をマイクロスコープ（×６０倍）で拡大観察すると、エラストマー成分（Ｃ）の分散粒子によるものと考えられる微細な表面の凹凸が多数認められたが、曇り感が無く外観良好な成形片には凹凸が極めて少数か、全く確認されなかった。【００６０】
（５．成形外観（フローマーク有無））
上記１．で製造したＩＳＯ３１６７、多目的試験片Ａ型ダンベル成形片の、主にゲート側掴み部分を目視で観察して、フローマーク発生の有無を判定した。
フローマーク発生が認められる成形片の樹脂組成物は、外観性が不良と判断した。【００６１】
（６．成形片折り曲げ（脆さ、剥離））
上記１．で製造したＩＳＯ３１６７、多目的試験片Ａ型ダンベル成形片を用いて、折り曲げ試験を行い、破断の際の脆さ、層状剥離の有無を目視で評価した。
折り曲げ試験の際に成形片が折りたたまれず脆性破壊が起きた場合を脆い状態と判断した。
脆さや層状剥離が無い場合、○（良好）とし、脆さや層状の剥離があった場合、×（不良）とした。【００６２】
（７．樹脂組成物中のエラストマー成分（Ｃ）の分散粒子の数平均粒子径）
上記１．で製造したＩＳＯ３１６７、多目的試験片Ａ型ダンベル成形片の中央部のコア層部、すなわち流動方向断面の切片を、ルテニウムで染色した後、透過型電子顕微鏡で５００００倍に拡大撮影した。
各々撮影視野を変えて撮影した写真５枚を用いて、各々の写真から無作為に１００個（計５００個）抽出したエラストマー成分（Ｃ）の分散粒子の数平均粒子径を算出した。
参考として、図２に、エラストマー成分（Ｃ）（図２中、黒色の部分）の粒子が、下記（i）〜（iii）の条件を満たす分散状態である樹脂組成物の一例の電子顕微鏡写真（倍率１００００倍）を示す。
（i）数平均粒子径が０．０４〜０．２５μｍである。
（ii）３９６μｍ２の面積内において粒子径が１．０μｍを超える粒子が無い。
（iii）３９６μｍ２の面積内において粒子径が０．５〜１．０μｍである粒子が３個以下である。
また、図３に、エラストマー成分（Ｃ）（図３中、黒色の部分）の粒子が、下記（i）〜（iii）の少なくとも一の条件を満たさない分散状態である樹脂組成物の一例の電子顕微鏡写真（倍率１００００倍）を示す。
（i）数平均粒子径が０．０４〜０．２５μｍである。
（ii）３９６μｍ２の面積内において粒子径が１．０μｍを超える粒子が無い。
（iii）３９６μｍ２の面積内において粒子径が０．５〜１．０μｍである粒子が３個以下である。【００６３】
（８．樹脂組成物中のエラストマー成分（Ｃ）の分散粒子の最大粒子径及び粒子径０．５〜１．０μｍの範囲の分散粒子の個数）
上記１．で製造したＩＳＯ３１６７、多目的試験片Ａ型ダンベル成形片の中央部のコア層部、すなわち流動方向断面の切片を、ルテニウムで染色した後、透過型電子顕微鏡で５００００倍に拡大撮影した。
各々撮影視野を変えて撮影した写真２５枚を用いて実測面積３９６μｍ２に相当する部分を抽出し、写真の中から、エラストマー成分（Ｃ）の分散粒子の最大粒子径と、粒子径が０．５〜１．０μｍ範囲の分散粒子の個数を算出した。【００６４】
〔原材料〕
＜ポリフェニレンエーテル（Ａ）＞
（ＰＰＥ１）：還元粘度（クロロホルム溶媒を用いて３０℃で測定）０．３２ｄｌ／ｇのポリ（２，６−ジメチル−１，４−フェニレン）エーテルを用いた。
（ＰＰＥ２）：還元粘度（クロロホルム溶媒を用いて３０℃で測定）０．４２ｄｌ／ｇのポリ（２，６−ジメチル−１，４−フェニレン）エーテルを用いた。
＜スチレン系樹脂（Ｂ）＞
（ＧＰＰＳ）：商品名、ポリスチレン６８５（登録商標）、旭化成ケミカルズ社製を用いた。
＜エラストマー成分（Ｃ）＞
（エラストマー１）：重量平均分子量１００９００、結合スチレン量６０質量％の、ポリスチレンブロックと水素添加率９８％の水添ブタジエンブロックとを含む、三型タイプの水添ブロック共重合体。
（エラストマー２）：重量平均分子量２６４０００、結合スチレン量３３質量％の、ポリスチレンブロックと水素添加率９８％の水添ブタジエンブロックとを含む、三型タイプの水添ブロック共重合体。
（エラストマー３）：前記エラストマー２／流動パラフィン系オイル＝６５／３５質量％の比率で油展した水添ブロック共重合体。
（エラストマー４）：商品名、エルバロイＡＣ１１２５（登録商標）、三井・デュポンポリケミカル社製のオレフィン系エラストマー（エチレン−アクリル酸メチル共重合体）、アクリル酸メチル含有量２５質量％。
（エラストマー５）：前記エラストマー２／流動パラフィン系オイル＝５４／４６質量％の比率で油展した水添ブロック共重合体。
（エラストマー６）：重量平均分子量１０５２００、結合スチレン量２９質量％の、ポリスチレンブロックと水素添加率９８％の水添ブタジエンブロックとを含む、三型タイプの水添ブロック共重合体／流動パラフィン系オイル＝８０／２０質量％の比率で油展した水添ブロック共重合体。【００６５】
〔実施例１〕
（ＰＰＥ２）７２質量％、（ＧＰＰＳ）２０質量％、（エラストマー１）４質量％、（エラストマー３）４質量％を、ＴＥＭ５８ＳＳ二軸押出機（東芝機械社製、バレル数１３、スクリュー径５８ｍｍ、Ｌ（スクリューバレル長さ）／Ｄ（スクリューバレルの直径）＝５３、ニーディングディスクＬ：２個、ニーディングディスクＲ：１４個、及びニーディングディスクＮ：２個を有するスクリューパターン）の最上流部（トップフィード）から供給して、シリンダー温度３００℃、スクリュー回転数４００ｒｐｍ、押出レート４００ｋｇ／ｈｒ、ベント真空度７．９９８ｋＰａ（６０Ｔｏｒｒ）で溶融混練して樹脂組成物を得た。
得られた樹脂組成物の物性測定結果を下記表１に示す。【００６６】
〔実施例２〕
（ＰＰＥ２）７２質量％、（ＧＰＰＳ）２０質量％、（エラストマー１）２質量％と、（エラストマー３）６質量％を用いた。その他の条件は、実施例１と同様とし、樹脂組成物を得た。得られた樹脂組成物の物性測定結果を下記表１に示す。【００６７】
〔実施例３〕
（ＰＰＥ２）７２質量％、（ＧＰＰＳ）２０質量％、（エラストマー３）８質量％、用いた。その他の条件は、実施例１と同様とし、樹脂組成物を得た。得られた樹脂組成物の物性測定結果を下記表１に示す。【００６８】
〔実施例４〕
（ＰＰＥ２）７２質量％、（ＧＰＰＳ）２０質量％、（エラストマー５）８質量％、用いた。その他の条件は、実施例１と同様とし、樹脂組成物を得た。得られた樹脂組成物の物性測定結果を下記表１に示す。【００６９】
〔実施例５〕
（ＰＰＥ２）７２質量％、（ＧＰＰＳ）２０質量％、（エラストマー６）８質量％、用いた。その他の条件は、実施例１と同様とし、樹脂組成物を得た。得られた樹脂組成物の物性測定結果を下記表１に示す。【００７０】
〔比較例１〕
（ＰＰＥ２）７２質量％、（ＧＰＰＳ）２８質量％を用いた。その他の条件は、実施例１と同様とし、樹脂組成物を得た。得られた樹脂組成物の物性測定結果を下記表１に示す。【００７１】
〔実施例６〕
（ＰＰＥ２）７２質量％、（ＧＰＰＳ）２０質量％、（エラストマー１）５質量％、（エラストマー２）３質量％を用いた。その他の条件は、実施例１と同様とし、樹脂組成物を得た。得られた樹脂組成物の物性測定結果を下記表１に示す。【００７２】
〔実施例７〕
（ＰＰＥ２）７２質量％、（ＧＰＰＳ）２０質量％、（エラストマー１）７質量％、（エラストマー２）１質量％を用いた。その他の条件は、実施例１と同様とし、樹脂組成物を得た。得られた樹脂組成物の物性測定結果を下記表１に示す。【００７３】
〔比較例２〕
（ＰＰＥ２）７２質量％、（ＧＰＰＳ）２０質量％、（エラストマー１）８質量％を用いた。その他の条件は、実施例１と同様とし、樹脂組成物を得た。得られた樹脂組成物の物性測定結果を下記表１に示す。【００７４】
【表１】
2014171461.tif 000005
【００７５】
表１に示すように、実施例１〜７においては、（Ｃ）成分の分散形態が本発明規定の範囲内にあるため、耐衝撃性が高く、剥離防止効果の高い樹脂組成物が得られた。
特に、実施例１〜５においては、耐熱性、成形流動性、耐衝撃性等の物性バランスに優れ、成形品表面にフローマークの発生や曇り感の無い、良好な成形外観を示す樹脂組成物が得られた。また、光反射部品用途等の成形品として好適に使用できた。
一方において、比較例１及び２の樹脂組成物は、（Ｃ）成分を含まないか、含んでいても分散粒子の数平均粒子径が小さく、本発明の規定する範囲から外れているため、材料として脆く、十分な耐衝撃性が得られなかった。【００７６】
〔実施例８〕
（ＰＥＥ２）７２質量％、（ＧＰＰＳ）２０質量％、（エラストマー１）４質量％、（エラストマー４）４質量％を用いた。その他の条件は、実施例１と同様とし、樹脂組成物を得た。得られた樹脂組成物の物性測定結果を下記表２に示す。【００７７】
〔実施例９〕
（ＰＰＥ２）７２質量％、（ＧＰＰＳ）２０質量％、（エラストマー３）６質量％、（エラストマー４）２質量％を用いた。その他の条件は実施例１と同様とし、樹脂組成物を得た。得られた樹脂組成物の物性測定結果を下記表２に示す。【００７８】
〔実施例１０〕
（ＰＰＥ２）７２質量％、（ＧＰＰＳ）２０質量％、（エラストマー３）４質量％、（エラストマー４）４質量％を用いた。その他の条件は実施例１と同様とし、樹脂組成物を得た。得られた樹脂組成物の物性測定結果を下記表２に示す。【００７９】
〔実施例１１〕
（ＰＰＥ２）６０質量％、（ＧＰＰＳ）２５質量％、（エラストマー１）５質量％、（エラストマー３）１０質量％を用いた。その他の条件は、実施例１と同様とし、樹脂組成物を得た。得られた樹脂組成物の物性測定結果を下記表２に示す。【００８０】
〔実施例１２〕
（ＰＰＥ２）９０質量％、（ＧＰＰＳ）５質量％、（エラストマー３）３質量％、（エラストマー４）２質量％を用いた。その他の条件は、実施例１と同様とし、樹脂組成物を得た。得られた樹脂組成物の物性測定結果を下記表２に示す。【００８１】
〔実施例１３〕
（ＰＰＥ２）９０質量％、（エラストマー３）７質量％、（エラストマー４）３質量％を用いた。その他の条件は、実施例１と同様とし、樹脂組成物を得た。得られた樹脂組成物の物性測定結果を下記表２に示す。【００８２】
〔比較例３〕
（ＰＥＥ２）７２質量％、（ＧＰＰＳ）２０質量％、（エラストマー１）６質量％、（エラストマー４）２質量％を用いた。その他の条件は、実施例１と同様とし、樹脂組成物を得た。得られた樹脂組成物の物性測定結果を下記表２に示す。【００８３】
〔比較例４〕
（ＰＥＥ２）７２質量％、（ＧＰＰＳ）２０質量％、（エラストマー３）２質量％、（エラストマー４）６質量％を用いた。その他の条件は、実施例１と同様とし、樹脂組成物を得た。得られた樹脂組成物の物性測定結果を下記表２に示す。【００８４】
〔比較例５〕
（ＰＰＥ２）７２質量％、（ＧＰＰＳ）２３質量％、（エラストマー２）５質量％を用いた。その他の条件は、実施例１と同様とし、樹脂組成物を得た。得られた樹脂組成物の物性測定結果を下記表２に示す。【００８５】
【表２】
2014171461.tif 000006
【００８６】
表２に示すように、実施例８〜１３においては、（Ｃ）成分の分散形態が本発明規定の範囲内にあるため、耐衝撃性が高く、剥離防止効果の高い樹脂組成物が得られた。
特に、実施例９〜１３においては、耐熱性、成形流動性、耐衝撃性等の物性バランスに優れ、成形品表面にフローマークの発生や曇り感の無い、良好な成形外観を示す樹脂組成物が得られた。また、光反射部品用途等の成形品として好適に使用できた。
一方において、比較例３の樹脂組成物は、（Ｃ）成分の分散粒子径が小さく、数平均粒子径が本発明の規定する範囲から外れているため、材料として脆く、十分な耐衝撃性が得られなかった。
また比較例４及び５の樹脂組成物は、樹脂組成物中の（Ｃ）成分の分散粒子径に大きなものが多く、やはり本発明の規定する範囲から外れているため、いずれも成形品の剥離特性が十分では無く、また成形品に曇り感やフローマーク等の不具合があり、実用上十分な外観特性が得られなかった。【００８７】
〔実施例１４〕
（ＰＰＥ１）８２質量％、（ＧＰＰＳ）１０質量％、（エラストマー１）６質量％、（エラストマー２）２質量％を用いた。その他の条件は、実施例１と同様として樹脂組成物を得た。得られた樹脂組成物の物性測定結果を下記表３に示す。【００８８】
〔実施例１５〕
（ＰＰＥ１）８２質量％、（ＧＰＰＳ）１０質量％、（エラストマー１）６質量％、（エラストマー２）２質量％を用いた。また、スクリュー回転数を４００ｒｐｍから５５０ｒｐｍに、押出レートを４００ｋｇ／ｈｒから２５０ｋｇ／ｈｒに変えた。その他の条件は、実施例１と同様として樹脂組成物を得た。得られた樹脂組成物の物性測定結果を下記表３に示す。【００８９】
〔実施例１６〕
（ＰＰＥ２）７２質量％、（ＧＰＰＳ）２０質量％、（エラストマー１）６質量％、（エラストマー２）２質量％を用いた。
また、スクリュー回転数を４００ｒｐｍから５５０ｒｐｍに、押出レートを４００ｋｇ／ｈｒから２５０ｋｇ／ｈｒに変えた。その他の条件は、実施例１と同様として樹脂組成物を得た。得られた樹脂組成物の物性測定結果を下記表３に示す。【００９０】
〔実施例１７〕
（ＰＰＥ１）８２質量％、（ＧＰＰＳ）１０質量％、（エラストマー１）４質量％、（エラストマー４）４質量％を用いた。その他の条件は、実施例１と同様として樹脂組成物を得た。得られた樹脂組成物の物性測定結果を下記表３に示す。【００９１】
〔実施例１８〕
（ＰＰＥ１）８２質量％、（ＧＰＰＳ）１０質量％、（エラストマー１）４質量％、（エラストマー４）４質量％を用いた。
また、スクリュー回転数を４００ｒｐｍから５５０ｒｐｍに、押出レートを４００ｋｇ／ｈｒから２００ｋｇ／ｈｒに変えた。その他の条件は、実施例１と同様として樹脂組成物を得た。得られた樹脂組成物の物性測定結果を下記表３に示す。【００９２】
〔実施例１９〕
（ＰＰＥ２）７２質量％、（ＧＰＰＳ）２０質量％、（エラストマー３）２質量％、（エラストマー４）６質量％を用いた。
また、スクリュー回転数を４００ｒｐｍから５５０ｒｐｍに、押出レートを４００ｋｇ／ｈｒから２００ｋｇ／ｈｒに変えた。その他の条件は、実施例１と同様として樹脂組成物を得た。得られた樹脂組成物の物性測定結果を下記表３に示す。【００９３】
【表３】
2014171461.tif 000007
【００９４】
表３に示すように、実施例１４〜１９においては、（Ｃ）成分の分散形態が本発明規定の範囲内にあるため、耐衝撃性が高く、剥離防止効果の高い樹脂組成物が得られた。
特に、表３中の実施例１５、１８、及び１９の樹脂組成物は、それぞれ、表３中の実施例１４、実施例１７、表２中の比較例４と組成が同様であるが、押出条件を調節して、（Ｃ）成分の分散性を改良して、分散形態を改良したため、耐熱性、成形流動性、耐衝撃性等の物性バランスに優れ、成形品表面にフローマークの発生や曇り感の無い、良好な外観特性を示す樹脂組成物が得られた。これにより、光反射部品用途等の成形品として好適に使用できた。
実施例１６の樹脂組成物は、表１中の実施例７の樹脂組成物と組成が近似しており、樹脂組成物としては（エラストマー２）成分が多いため、実施例７と同様の押出条件では、（Ｃ）成分の分散粒子は径の大きな粒子がより多く存在する傾向が予想されるが、押出条件を調節して、（Ｃ）成分の分散性を改良したため、耐熱性、成形流動性、耐衝撃性等の物性バランスに優れ、成形品表面にフローマークの発生や曇り感の無い、良好な外観特性を示す樹脂組成物が得られた。これにより、光反射部品用途等の成形品として好適に使用できた。【００９５】
本出願は、２０１３年４月１７日に日本国特許庁へ出願された日本特許出願（特願２０１３−０８６７３６）に基づくものであり、その内容はここに参照として取り込まれる。
【産業上の利用可能性】
【００９６】
本発明の樹脂組成物は、自動車ランプエクステンション用成形品、光反射部品用成形品として、産業上の利用可能性を有している。
【図１】
2014171461.tif 000008
【図２】
2014171461.tif 000009
【図３】
2014171461.tif 000010
【手続補正書】
【提出日】平成27年2月16日(2015.2.16)
【手続補正１】
【補正対象書類名】特許請求の範囲
【補正対象項目名】全文
【補正方法】変更
【補正の内容】
【特許請求の範囲】
【請求項１】
ポリフェニレンエーテル（Ａ）６０〜９５質量％と、
スチレン系樹脂（Ｂ）３５〜０質量％と、
エラストマー成分（Ｃ）１５〜５質量％と、
を、含有する樹脂組成物であって、
前記樹脂組成物中において、前記エラストマー成分（Ｃ）は、分散粒子として存在し、
当該分散粒子の数平均粒子径は０．０４〜０．２５μｍであり、透過型電子顕微鏡観察による実測３９６μｍ２に相当する面積内において、粒子径が１．０μｍを超える前記分散粒子が存在せず、かつ粒子径０．５〜１．０μｍである前記分散粒子が３個以下である、樹脂組成物。
【請求項２】
前記エラストマー成分（Ｃ）が、油展されたスチレンブロック−水添共役ジエン化合物ブロック共重合体を含有する、請求項１に記載の樹脂組成物。
【請求項３】
前記エラストマー成分（Ｃ）が、油展量２０〜５０質量％の油展されたスチレンブロック−水添共役ジエン化合物ブロック共重合体を含有する、請求項１又は２に記載の樹脂組成物。
【請求項４】
前記エラストマー成分（Ｃ）が、
油展量２０〜５０質量％の油展されたスチレンブロック−水添共役ジエン化合物ブロック共重合体と、オレフィン系エラストマーとを、質量比で（油展量２０〜５０質量％の油展されたスチレンブロック−水添共役ジエン化合物ブロック共重合体：オレフィン系エラストマー）＝９：１〜３：７の比率で含有する、請求項２又は３に記載の樹脂組成物。
【請求項５】
前記スチレンブロック−水添共役ジエン化合物ブロック共重合体１００質量部に対して、１５〜１００質量部のオイルを含有する、請求項２乃至４のいずれか一項に記載の樹脂組成物。
【請求項６】
前記（Ｃ）成分が、スチレンブロック−水添共役ジエン化合物ブロック共重合体及び／又は油展されたスチレンブロック−水添共役ジエン化合物ブロック共重合体と、オレフィン系エラストマーとを、質量比で、（スチレンブロック−水添共役ジエン化合物ブロック共重合体及び／又は油展されたスチレンブロック−水添共役ジエン化合物ブロック共重合体／オレフィン系エラストマー）＝９：１〜３：７の比率で含有し、
前記スチレンブロック−水添共役ジエン化合物ブロック共重合体１００質量部に対して、１５〜１００質量部のオイルを含有する、請求項１乃至５のいずれか一項に記載の樹脂組成物。
【請求項７】
請求項１乃至６のいずれか一項に記載の樹脂組成物を含む、光反射部品用成形品。
【請求項８】
請求項１乃至６のいずれか一項に記載の樹脂組成物を含む、自動車ランプエクステンション用成形品。
【手続補正２】
【補正対象書類名】明細書
【補正対象項目名】００２５
【補正方法】変更
【補正の内容】
【００２５】
（ＰＰＥ２）７２質量％、（ＧＰＰＳ）２０質量％、（エラストマー５）８質量％、用いた。その他の条件は、実施例１と同様とし、樹脂組成物を得た。得られた樹脂組成物の物性測定結果を下記表１に示す。
［００６９］
〔実施例５〕
（ＰＰＥ２）７２質量％、（ＧＰＰＳ）２０質量％、（エラストマー６）８質量％、用いた。その他の条件は、実施例１と同様とし、樹脂組成物を得た。得られた樹脂組成物の物性測定結果を下記表１に示す。
［００７０］
〔比較例１〕
（ＰＰＥ２）７２質量％、（ＧＰＰＳ）２８質量％を用いた。その他の条件は、実施例１と同様とし、樹脂組成物を得た。得られた樹脂組成物の物性測定結果を下記表１に示す。
［００７１］
〔参考例６〕
（ＰＰＥ２）７２質量％、（ＧＰＰＳ）２０質量％、（エラストマー１）５質量％、（エラストマー２）３質量％を用いた。その他の条件は、実施例１と同様とし、樹脂組成物を得た。得られた樹脂組成物の物性測定結果を下記表１に示す。
［００７２］
〔参考例７〕
（ＰＰＥ２）７２質量％、（ＧＰＰＳ）２０質量％、（エラストマー１）７質量％、（エラストマー２）１質量％を用いた。その他の条件は、実施例１と同様とし、樹脂組成物を得た。得られた樹脂組成物の物性測定結果を下記表１に示す。
［００７３］
〔比較例２〕
（ＰＰＥ２）７２質量％、（ＧＰＰＳ）２０質量％、（エラストマー１）８質量％を用いた。その他の条件は、実施例１と同様とし、樹脂組成物を得た。得られた樹脂組成物の物性測定結果を下記表１に示す。
［００７４］
【手続補正３】
【補正対象書類名】明細書
【補正対象項目名】００２７
【補正方法】変更
【補正の内容】
【００２７】
2014171461.tif 000011
【手続補正４】
【補正対象書類名】明細書
【補正対象項目名】００２８
【補正方法】変更
【補正の内容】
【００２８】
［００７５］
表１に示すように、実施例１〜５、参考例６、７においては、（Ｃ）成分の分散形態が本発明規定の範囲内にあるため、耐衝撃性が高く、剥離防止効果の高い樹脂組成物が得られた。
特に、実施例１〜５においては、耐熱性、成形流動性、耐衝撃性等の物性バランスに優れ、成形品表面にフローマークの発生や曇り感の無い、良好な成形外観を示す樹脂組成物が得られた。また、光反射部品用途等の成形品として好適に使用できた。
一方において、比較例１及び２の樹脂組成物は、（Ｃ）成分を含まないか、含んでいても分散粒子の数平均粒子径が小さく、本発明の規定する範囲から外れているため、材料として脆く、十分な耐衝撃性が得られなかった。
［００７６］
〔参考例８〕
（ＰＥＥ２）７２質量％、（ＧＰＰＳ）２０質量％、（エラストマー１）４質量％、（エラストマー４）４質量％を用いた。その他の条件は、実施例１と同様とし、樹脂組成物を得た。得られた樹脂組成物の物性測定結果を下記表２に示す。
［００７７］
〔実施例９〕
（ＰＰＥ２）７２質量％、（ＧＰＰＳ）２０質量％、（エラストマー３）６質量％、（エラストマー４）２質量％を用いた。その他の条件は実施例１と同様とし、樹脂組成物を得た。得られた樹脂組成物の物性測定結果を下記表２に示す。
［００７８］
〔実施例１０〕
（ＰＰＥ２）７２質量％、（ＧＰＰＳ）２０質量％、（エラストマー３）４質量％、（エラストマー４）４質量％を用いた。その他の条件は実施例１と同様とし、樹脂組成物を得た。得られた樹脂組成物の物性測定結果を下記表２に示す。
［００７９］
〔実施例１１〕
（ＰＰＥ２）６０質量％、（ＧＰＰＳ）２５質量％、（エラストマー１）５質量％、（エラストマー３）１０質量％を用いた。その他の条件は、実施
【手続補正５】
【補正対象書類名】明細書
【補正対象項目名】００３１
【補正方法】変更
【補正の内容】
【００３１】
2014171461.tif 000012
【手続補正６】
【補正対象書類名】明細書
【補正対象項目名】００３２
【補正方法】変更
【補正の内容】
【００３２】
［００８６］
表２に示すように、参考例８、実施例９〜１３においては、（Ｃ）成分の分散形態が本発明規定の範囲内にあるため、耐衝撃性が高く、剥離防止効果の高い樹脂組成物が得られた。
特に、実施例９〜１３においては、耐熱性、成形流動性、耐衝撃性等の物性バランスに優れ、成形品表面にフローマークの発生や曇り感の無い、良好な成形外観を示す樹脂組成物が得られた。また、光反射部品用途等の成形品として好適に使用できた。
一方において、比較例３の樹脂組成物は、（Ｃ）成分の分散粒子径が小さく、数平均粒子径が本発明の規定する範囲から外れているため、材料として脆く、十分な耐衝撃性が得られなかった。
また比較例４及び５の樹脂組成物は、樹脂組成物中の（Ｃ）成分の分散粒子径に大きなものが多く、やはり本発明の規定する範囲から外れているため、いずれも成形品の剥離特性が十分では無く、また成形品に曇り感やフローマーク等の不具合があり、実用上十分な外観特性が得られなかった。
［００８７］
〔参考例１４〕
（ＰＰＥ１）８２質量％、（ＧＰＰＳ）１０質量％、（エラストマー１）６質量％、（エラストマー２）２質量％を用いた。その他の条件は、実施例１と同様として樹脂組成物を得た。得られた樹脂組成物の物性測定結果を下記表３に示す。
［００８８］
〔実施例１５〕
（ＰＰＥ１）８２質量％、（ＧＰＰＳ）１０質量％、（エラストマー１）６質量％、（エラストマー２）２質量％を用いた。また、スクリュー回転数を４００ｒｐｍから５５０ｒｐｍに、押出レートを４００ｋｇ／ｈｒから２５０ｋｇ／ｈｒに変えた。その他の条件は、実施例１と同様として樹脂組成物を得た。得られた樹脂組成物の物性測定結果を下記表３に示す。
［００８９］
〔実施例１６〕
（ＰＰＥ２）７２質量％、（ＧＰＰＳ）２０質量％、（エラストマー１）６質量％、（エラストマー２）２質量％を用いた。
【手続補正７】
【補正対象書類名】明細書
【補正対象項目名】００３３
【補正方法】変更
【補正の内容】
【００３３】
また、スクリュー回転数を４００ｒｐｍから５５０ｒｐｍに、押出レートを４００ｋｇ／ｈｒから２５０ｋｇ／ｈｒに変えた。その他の条件は、実施例１と同様として樹脂組成物を得た。得られた樹脂組成物の物性測定結果を下記表３に示す。
［００９０］
〔参考例１７〕
（ＰＰＥ１）８２質量％、（ＧＰＰＳ）１０質量％、（エラストマー１）４質量％、（エラストマー４）４質量％を用いた。その他の条件は、実施例１と同様として樹脂組成物を得た。得られた樹脂組成物の物性測定結果を下記表３に示す。
［００９１］
〔実施例１８〕
（ＰＰＥ１）８２質量％、（ＧＰＰＳ）１０質量％、（エラストマー１）４質量％、（エラストマー４）４質量％を用いた。
また、スクリュー回転数を４００ｒｐｍから５５０ｒｐｍに、押出レートを４００ｋｇ／ｈｒから２００ｋｇ／ｈｒに変えた。その他の条件は、実施例１と同様として樹脂組成物を得た。得られた樹脂組成物の物性測定結果を下記表３に示す。
［００９２］
〔実施例１９〕
（ＰＰＥ２）７２質量％、（ＧＰＰＳ）２０質量％、（エラストマー３）２質量％、（エラストマー４）６質量％を用いた。
また、スクリュー回転数を４００ｒｐｍから５５０ｒｐｍに、押出レートを４００ｋｇ／ｈｒから２００ｋｇ／ｈｒに変えた。その他の条件は、実施例１と同様として樹脂組成物を得た。得られた樹脂組成物の物性測定結果を下記表３に示す。
［００９３］
【手続補正８】
【補正対象書類名】明細書
【補正対象項目名】００３４
【補正方法】変更
【補正の内容】
【００３４】
［表３］
2014171461.tif 000013
［００９４］
表３に示すように、参考例１４、実施例１５、１６、参考例１７、実施例１８、１９においては、（Ｃ）成分の分散形態が本発明規定の範囲内にあるため、耐衝撃性が高く、剥離防止効果の高い樹
【手続補正９】
【補正対象書類名】明細書
【補正対象項目名】００３５
【補正方法】変更
【補正の内容】
【００３５】
脂組成物が得られた。
特に、表３中の実施例１５、１８、及び１９の樹脂組成物は、それぞれ、表３中の参考例１４、参考例１７、表２中の比較例４と組成が同様であるが、押出条件を調節して、（Ｃ）成分の分散性を改良して、分散形態を改良したため、耐熱性、成形流動性、耐衝撃性等の物性バランスに優れ、成形品表面にフローマークの発生や曇り感の無い、良好な外観特性を示す樹脂組成物が得られた。これにより、光反射部品用途等の成形品として好適に使用できた。
実施例１６の樹脂組成物は、表１中の参考例７の樹脂組成物と組成が近似しており、樹脂組成物としては（エラストマー２）成分が多いため、参考例７と同様の押出条件では、（Ｃ）成分の分散粒子は径の大きな粒子がより多く存在する傾向が予想されるが、押出条件を調節して、（Ｃ）成分の分散性を改良したため、耐熱性、成形流動性、耐衝撃性等の物性バランスに優れ、成形品表面にフローマークの発生や曇り感の無い、良好な外観特性を示す樹脂組成物が得られた。これにより、光反射部品用途等の成形品として好適に使用できた。
［００９５］
本出願は、２０１３年４月１７日に日本国特許庁へ出願された日本特許出願（特願２０１３−０８６７３６）に基づくものであり、その内容はここに参照として取り込まれる。
産業上の利用可能性
［００９６］
本発明の樹脂組成物は、自動車ランプエクステンション用成形品、光反射部品用成形品として、産業上の利用可能性を有している。
【手続補正書】
【提出日】平成28年6月6日(2016.6.6)
【手続補正１】
【補正対象書類名】特許請求の範囲
【補正対象項目名】全文
【補正方法】変更
【補正の内容】
【特許請求の範囲】
【請求項１】
ポリフェニレンエーテル（Ａ）６０〜９５質量％と、
ゴム強化されていないスチレン樹脂（Ｂ）３５〜０質量％と、
スチレンブロックと水素添加された共役ジエン化合物ブロックとを有するブロック共重合体を含有するエラストマー成分（Ｃ）１５〜５質量％と、を、含有する樹脂組成物であって、
前記樹脂組成物中において、前記（Ｃ）成分は、分散粒子として存在し、
当該分散粒子の数平均粒子径は０．０４〜０．２５μｍであり、透過型電子顕微鏡による実測３９６μｍ2に相当する面積内において、粒子径が１．０μｍを超える前記分散粒子が存在せず、かつ粒子径０．５〜１．０μｍである前記分散粒子が３個以下である、樹脂組成物。
【請求項２】
前記エラストマー成分（Ｃ）が、油展されたスチレンブロック−水添共役ジエン化合物ブロック共重合体を含有する、請求項１に記載の樹脂組成物。
【請求項３】
前記エラストマー成分（Ｃ）が、油展されたスチレンブロック−水添共役ジエン化合物ブロック共重合体全量に対し、２０〜５０質量％のオイルで油展されたスチレンブロック−水添共役ジエン化合物ブロック共重合体を含有する、請求項１又は２に記載の樹脂組成物。
【請求項４】
前記エラストマー成分（Ｃ）が、
油展されたスチレンブロック−水添共役ジエン化合物ブロック共重合体全量に対し、２０〜５０質量％のオイルで油展されたスチレンブロック−水添共役ジエン化合物ブロック共重合体と、オレフィン系エラストマーとを、質量比で（前記２０〜５０質量％のオイルで油展されたスチレンブロック−水添共役ジエン化合物ブロック共重合体：オレフィン系エラストマー）＝９：１〜３：７の比率で含有する、請求項２又は３に記載の樹脂組成物。
【請求項５】
前記スチレンブロック−水添共役ジエン化合物ブロック共重合体１００質量部に対して、１５〜１００質量部のオイルを含有する、請求項１乃至４のいずれか一項に記載の樹脂組成物。
【請求項６】
前記（Ｃ）成分が、スチレンブロック−水添共役ジエン化合物ブロック共重合体及び／又は油展されたスチレンブロック−水添共役ジエン化合物ブロック共重合体と、オレフィン系エラストマーとを、質量比で、（スチレンブロック−水添共役ジエン化合物ブロック共重合体及び／又は油展されたスチレンブロック−水添共役ジエン化合物ブロック共重合体／オレフィン系エラストマー）＝９／１〜３／７の比率で含有し、
前記（Ｃ）成分中の前記スチレンブロック−水添共役ジエン化合物ブロック共重合体１００質量部に対して、１５〜１００質量部のオイルを含有する、請求項１乃至５のいずれか一項に記載の樹脂組成物。
【請求項７】
請求項１乃至６のいずれか一項に記載の樹脂組成物を含む、光反射部品用成形品。
【請求項８】
請求項１乃至７のいずれか一項に記載の樹脂組成物を含む、自動車ランプエクステンション用成形品。
【手続補正２】
【補正対象書類名】明細書
【補正対象項目名】０００９
【補正方法】変更
【補正の内容】
【０００９】
〔１〕
ポリフェニレンエーテル（Ａ）６０〜９５質量％と、
ゴム強化されていないスチレン樹脂（Ｂ）３５〜０質量％と、
スチレンブロックと水素添加された共役ジエン化合物ブロックとを有するブロック共重合体を含有するエラストマー成分（Ｃ）１５〜５質量％と、を、含有する樹脂組成物であって、
前記樹脂組成物中において、前記（Ｃ）成分は、分散粒子として存在し、
当該分散粒子の数平均粒子径は０．０４〜０．２５μｍであり、透過型電子顕微鏡による実測３９６μｍ2に相当する面積内において、粒子径が１．０μｍを超える前記分散粒子が存在せず、かつ粒子径０．５〜１．０μｍである前記分散粒子が３個以下である、樹脂組成物。
〔２〕
前記エラストマー成分（Ｃ）が、油展されたスチレンブロック−水添共役ジエン化合物ブロック共重合体を含有する、前記〔１〕に記載の樹脂組成物。
〔３〕
前記エラストマー成分（Ｃ）が、油展されたスチレンブロック−水添共役ジエン化合物ブロック共重合体全量に対し、２０〜５０質量％のオイルで油展されたスチレンブロック−水添共役ジエン化合物ブロック共重合体を含有する、前記〔１〕又は〔２〕に記載の樹脂組成物。
〔４〕
前記エラストマー成分（Ｃ）が、
油展されたスチレンブロック−水添共役ジエン化合物ブロック共重合体全量に対し、２０〜５０質量％のオイルで油展されたスチレンブロック−水添共役ジエン化合物ブロック共重合体と、オレフィン系エラストマーとを、質量比で（前記２０〜５０質量％のオイルで油展されたスチレンブロック−水添共役ジエン化合物ブロック共重合体：オレフィン系エラストマー）＝９：１〜３：７の比率で含有する、前記〔２〕又は〔３〕に記載の樹脂組成物。
〔５〕
前記スチレンブロック−水添共役ジエン化合物ブロック共重合体１００質量部に対して、１５〜１００質量部のオイルを含有する、前記〔１〕乃至〔４〕のいずれか一に記載の樹脂組成物。
〔６〕
前記（Ｃ）成分が、スチレンブロック−水添共役ジエン化合物ブロック共重合体及び／又は油展されたスチレンブロック−水添共役ジエン化合物ブロック共重合体と、オレフィン系エラストマーとを、質量比で、（スチレンブロック−水添共役ジエン化合物ブロック共重合体及び／又は油展されたスチレンブロック−水添共役ジエン化合物ブロック共重合体／オレフィン系エラストマー）＝９／１〜３／７の比率で含有し、
前記（Ｃ）成分中の前記スチレンブロック−水添共役ジエン化合物ブロック共重合体１００質量部に対して、１５〜１００質量部のオイルを含有する、前記〔１〕乃至〔５〕のいずれか一に記載の樹脂組成物。
〔７〕
前記〔１〕乃至〔６〕のいずれか一に記載の樹脂組成物を含む、光反射部品用成形品。
〔８〕
前記〔１〕乃至〔７〕のいずれか一に記載の樹脂組成物を含む、自動車ランプエクステンション用成形品。
【手続補正書】
【提出日】平成28年9月14日(2016.9.14)
【手続補正１】
【補正対象書類名】特許請求の範囲
【補正対象項目名】全文
【補正方法】変更
【補正の内容】
【特許請求の範囲】
【請求項１】
ポリフェニレンエーテル（Ａ）６０〜９５質量％と、
ゴム強化されていないスチレン樹脂（Ｂ）３５〜０質量％と、
スチレンブロックと水素添加された共役ジエン化合物ブロックとを有するブロック共重合体を含有するエラストマー成分（Ｃ）１５〜５質量％と、を、含有する樹脂組成物であって、
前記樹脂組成物中において、前記（Ｃ）成分は、分散粒子として存在し、
当該分散粒子の数平均粒子径は０．０４〜０．２５μｍであり、透過型電子顕微鏡による実測３９６μｍ2に相当する面積内において、粒子径が１．０μｍを超える前記分散粒子が存在せず、かつ粒子径０．５〜１．０μｍである前記分散粒子が３個以下である、樹脂組成物。
【請求項２】
前記エラストマー成分（Ｃ）が、油展されたスチレンブロック−水添共役ジエン化合物ブロック共重合体を含有する、請求項１に記載の樹脂組成物。
【請求項３】
前記エラストマー成分（Ｃ）が、油展されたスチレンブロック−水添共役ジエン化合物ブロック共重合体全量に対し、２０〜５０質量％のオイルで油展されたスチレンブロック−水添共役ジエン化合物ブロック共重合体を含有する、請求項１又は２に記載の樹脂組成物。
【請求項４】
前記エラストマー成分（Ｃ）が、
油展されたスチレンブロック−水添共役ジエン化合物ブロック共重合体全量に対し、２０〜５０質量％のオイルで油展されたスチレンブロック−水添共役ジエン化合物ブロック共重合体と、オレフィン系エラストマーとを、質量比で（前記２０〜５０質量％のオイルで油展されたスチレンブロック−水添共役ジエン化合物ブロック共重合体：オレフィン系エラストマー）＝９：１〜３：７の比率で含有する、請求項２又は３に記載の樹脂組成物。
【請求項５】
前記スチレンブロック−水添共役ジエン化合物ブロック共重合体１００質量部に対して、１５〜１００質量部のオイルを含有する、請求項１乃至４のいずれか一項に記載の樹脂組成物。
【請求項６】
前記（Ｃ）成分が、スチレンブロック−水添共役ジエン化合物ブロック共重合体及び／又は油展されたスチレンブロック−水添共役ジエン化合物ブロック共重合体と、オレフィン系エラストマーとを、質量比で、（スチレンブロック−水添共役ジエン化合物ブロック共重合体及び／又は油展されたスチレンブロック−水添共役ジエン化合物ブロック共重合体／オレフィン系エラストマー）＝９／１〜３／７の比率で含有し、
前記（Ｃ）成分中の前記スチレンブロック−水添共役ジエン化合物ブロック共重合体１００質量部に対して、１５〜１００質量部のオイルを含有する、請求項１乃至５のいずれか一項に記載の樹脂組成物。
【請求項７】
請求項１乃至６のいずれか一項に記載の樹脂組成物を含む、光反射部品用成形品。
【請求項８】
請求項１乃至６のいずれか一項に記載の樹脂組成物を含む、自動車ランプエクステンション用成形品。
【手続補正２】
【補正対象書類名】明細書
【補正対象項目名】０００９
【補正方法】変更
【補正の内容】
【０００９】
〔１〕
ポリフェニレンエーテル（Ａ）６０〜９５質量％と、
ゴム強化されていないスチレン樹脂（Ｂ）３５〜０質量％と、
スチレンブロックと水素添加された共役ジエン化合物ブロックとを有するブロック共重合体を含有するエラストマー成分（Ｃ）１５〜５質量％と、を、含有する樹脂組成物であって、
前記樹脂組成物中において、前記（Ｃ）成分は、分散粒子として存在し、
当該分散粒子の数平均粒子径は０．０４〜０．２５μｍであり、透過型電子顕微鏡による実測３９６μｍ2に相当する面積内において、粒子径が１．０μｍを超える前記分散粒子が存在せず、かつ粒子径０．５〜１．０μｍである前記分散粒子が３個以下である、樹脂組成物。
〔２〕
前記エラストマー成分（Ｃ）が、油展されたスチレンブロック−水添共役ジエン化合物ブロック共重合体を含有する、前記〔１〕に記載の樹脂組成物。
〔３〕
前記エラストマー成分（Ｃ）が、油展されたスチレンブロック−水添共役ジエン化合物ブロック共重合体全量に対し、２０〜５０質量％のオイルで油展されたスチレンブロック−水添共役ジエン化合物ブロック共重合体を含有する、前記〔１〕又は〔２〕に記載の樹脂組成物。
〔４〕
前記エラストマー成分（Ｃ）が、
油展されたスチレンブロック−水添共役ジエン化合物ブロック共重合体全量に対し、２０〜５０質量％のオイルで油展されたスチレンブロック−水添共役ジエン化合物ブロック共重合体と、オレフィン系エラストマーとを、質量比で（前記２０〜５０質量％のオイルで油展されたスチレンブロック−水添共役ジエン化合物ブロック共重合体：オレフィン系エラストマー）＝９：１〜３：７の比率で含有する、前記〔２〕又は〔３〕に記載の樹脂組成物。
〔５〕
前記スチレンブロック−水添共役ジエン化合物ブロック共重合体１００質量部に対して、１５〜１００質量部のオイルを含有する、前記〔１〕乃至〔４〕のいずれか一に記載の樹脂組成物。
〔６〕
前記（Ｃ）成分が、スチレンブロック−水添共役ジエン化合物ブロック共重合体及び／又は油展されたスチレンブロック−水添共役ジエン化合物ブロック共重合体と、オレフィン系エラストマーとを、質量比で、（スチレンブロック−水添共役ジエン化合物ブロック共重合体及び／又は油展されたスチレンブロック−水添共役ジエン化合物ブロック共重合体／オレフィン系エラストマー）＝９／１〜３／７の比率で含有し、
前記（Ｃ）成分中の前記スチレンブロック−水添共役ジエン化合物ブロック共重合体１００質量部に対して、１５〜１００質量部のオイルを含有する、前記〔１〕乃至〔５〕のいずれか一に記載の樹脂組成物。
〔７〕
前記〔１〕乃至〔６〕のいずれか一に記載の樹脂組成物を含む、光反射部品用成形品。
〔８〕
前記〔１〕乃至〔６〕のいずれか一に記載の樹脂組成物を含む、自動車ランプエクステ
ンション用成形品。
【国際調査報告】
2014171461.tif 000014
2014171461.tif 000015
2014171461.tif 000016
2014171461.tif 000017